(57)【特許請求の範囲】
【請求項１】
薄膜形成物質とプラスチックとからなる混合薄膜を基板面上に蒸着し、
前記混合薄膜よりプラスチックのみを選択的に除去し、密度の低い多孔性薄膜を形成する際に、
前記薄膜形成物質とプラスチックとの混合比を膜厚方向に変化させることで、膜厚方向の密度分布を変えて屈折率の変化を生じさせた前記多孔性薄膜とすることを特徴とする薄膜の形成方法。
【請求項２】
前記除去が、１５０〜３５０℃の温度で混合薄膜を加熱するドライプロセスにて行われることを特徴とする請求項１記載の薄膜の形成方法。
【請求項３】
前記除去が、混合薄膜の加熱によるドライプロセスで行われた後、酸素プラズマでプラスチックを除去することを特徴とする請求項１または請求項２に記載の薄膜の形成方法。
【請求項４】
前記薄膜形成物質が、酸化物、フッ化物、半導体、金属のうちの何れかの物質とされ、
前記混合薄膜の蒸着が、酸化物、フッ化物、半導体、金属のうちの何れかの物質とプラスチックとの二元同時真空蒸着法により行われることを特徴とする請求項１〜３の何れか１項記載の薄膜の形成方法。
【請求項５】
前記薄膜形成物質が、酸化物、フッ化物、半導体、金属のうちの何れかの物質とされ、
酸化物、フッ化物、半導体、金属のうちの何れかの物質とプラスチックとの混合比を順次変化することにより、前記混合薄膜の屈折率を制御することを特徴とする請求項１〜４の何れか１項記載の薄膜の形成方法。
【請求項６】
前記基板が、石英ガラス、硼珪クラウンガラス、リン酸塩ガラスを含む光学ガラス、蛍石、水晶、サファイヤの結晶、ＹＡＧ、Ａｌ2Ｏ3のレーザー用結晶、セラミックス、半導体、プラスチック、金属のいずれかよりなることを特徴とする請求項１〜５の何れか１項記載の薄膜の形成方法。
【請求項７】
薄膜形成物質とプラスチックとが基板面上に蒸着され、この後にプラスチックのみが選択的に除去されて多孔質とされた多孔性薄膜であって、
前記薄膜形成物質とプラスチックとの混合比を膜厚方向に変化させることで、膜厚方向の密度分布を変えて屈折率が変化していることを特徴とする多孔性薄膜。
【請求項８】
前記薄膜形成物質が、酸化物、フッ化物、半導体、金属のうちの何れかの物質とされ、
酸化物、フッ化物、半導体、金属のうちの何れかの物質による層を複数含むことを特徴とする請求項７記載の多孔性薄膜。
【請求項９】
１９０ｎｍから１０，６００ｎｍまでの波長範囲の光学系機器で用いられることを特徴とする請求項７または請求項８に記載の多孔性薄膜。
【請求項１０】
酸化物、フッ化物、半導体、金属のうちの何れかの物質とプラスチックとが基板面上に蒸着され、この後にプラスチックのみが選択的に除去されて多孔質とされた多孔性薄膜を含むことを特徴とする光学素子。
【請求項１１】
酸化物として、ＳｉＯ2、Ａｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、Ｙ2Ｏ3、Ｌａ2Ｏ3、Ｎｄ2Ｏ3のいずれかが用いられ、フッ化として、ＭｇＦ2、ＡｌＦ3、ＢａＦ2、ＣａＦ2、ＧｄＦ3、Ｎａ5Ａｌ3Ｆ14、Ｎａ3ＡｌＦ6、ＰｂＦ2、ＬａＦ3、ＬｉＦ、ＮｄＦ3、ＮａＦ、ＹｂＦ3、ＹＦ3のいずれかが用いられ、半導体として、Ｇｅ、Ｓｉのいずれかが用いられ、金属として、Ａｌ、Ａｇ、Ａｕ、Ｐｔ、Ｗ、Ｍｏのいずれかが用いられることを特徴とする請求項４〜６の何れか１項記載の薄膜の形成方法。
【請求項１２】
プラスチックとして、アクリル、ポリエチレン、ポリプロピレン、ポリカーボネート、ポリスチレン、ポリエチレンテレフタレート、ポリアミド、テフロン（登録商標）のいずれかが用いられることを特徴とする請求項１記載の薄膜の形成方法。
【発明の詳細な説明】
【技術分野】
【０００１】
本発明は、製作が容易かつ低コストであり、蒸着されたものが亀裂、剥離、破壊等しづらく、充填率を自由に制御し、特に非常に低い屈折率のものを製造できる薄膜の形成方法、この方法により製造された多孔性薄膜及び光学素子に関し、反射防止膜、反射鏡、偏光子、フィルター等の光学素子の製作を容易にし、かつこれらを安定に使えるようにするだけでなく、赤外波長域から深紫外波長域までで使用するカメラ、ディスプレイ、レーザー、天体望遠鏡などで使用する光学素子の製作に好適なものである。
【背景技術】
【０００２】
反射防止膜、高反射膜、偏光膜、フィルター等で採用される光学薄膜を形成するには、一般に真空蒸着法や化学的処理法が使われている。
真空蒸着法による反射防止膜としては、蒸着用の基板の屈折率より低い蒸着物質を指定された入射光の波長λの１／４の膜厚で蒸着用の基板面上に蒸着し形成する単層膜、或いは低屈折率と高屈折率の蒸着物質を２層以上積層して形成する多層膜によるものが存在する。また、高反射膜、偏光膜、フィルターなどは真空蒸着法により、蒸着用の基板面上に低屈折率と高屈折率の蒸着物質を多層に積層して製作することが知られている。
【０００３】
光学薄膜で使用する殆どの蒸着物質は高融点であるので、蒸着時における基板の温度は、それらの蒸着物質の融点の１／２以下である。そのため、光学薄膜の構造は殆どの場合、基板との境界面に対して垂直方向に沿って成長した柱状構造の柱状粒となる。大まかに言ってこの柱状粒は直径数十ｎｍの円柱形状であり、光学薄膜の断面に沿った細い孔の形状の隙間が、この柱状粒の粒界間に存在する。細い孔を形作る柱状粒の界面の面積は大きく、これによって光学薄膜は周囲の雰囲気に晒されるため、多層膜で形成した光学薄膜の光学的特性は周囲の雰囲気に大きな影響を受けるようになる。
【０００４】
光学薄膜の充填率をpとすれば、下記（１）式により充填率pを定義できる。
ｐ=Ｖ1／Ｖ2・・・（１）式
ここで、Ｖ1は光学薄膜の実質部分の体積（柱状粒の体積）を示し、Ｖ2は光学薄膜の全体積（柱状粒と隙間を併せた体積）を示す。この様に定義すると、光学薄膜での充填率ｐの値は、通常０．７〜１．０の範囲であり、０．８〜０．９５が最も多く、１になることは非常に少ない。
【０００５】
したがって、充填率ｐが１より小さいので、光学薄膜の屈折率は光学薄膜の実質部分の屈折率よりも小さくなる。光学薄膜の屈折率ｎfは下記（２）式で表すことができる。
ｎf＝ｐｎs＋（１−ｐ）ｎv ・・・（２）式
ここで、ｎsは光学薄膜の実質部分の屈折率、ｎvは隙間の屈折率である。
【０００６】
（１）式から、光学薄膜中の隙間を大きくすれば、充填率pを小さくすることができるので、光学薄膜の屈折率ｎfを下げることが可能となる。そして、１９８０年代になると、この充填率を５０％程度まで大幅に下げて単層膜で反射防止膜を製作する研究が盛んに行われるようになった。
【０００７】
他方、化学的処理法では、米国ローレンス・リバモア国立研究所のミラム(Milam)らが、ゾルゲル法によって石英基板面上に反射率０．１ 〜０．３％の多孔性シリカ薄膜を形成した。この多孔性シリカ薄膜の詳細は、下記非特許文献１に開示されている。また、同研究所のトーマス(Thomas)は、ゾルゲル法によって石英ガラスおよびＣａＦ2基板上にフッ化物であるＭｇＦ2やＣａＦ2の多孔性薄膜を形成した。この多孔性ＭｇＦ2薄膜および多孔性ＣａＦ2薄膜の詳細は、下記非特許文献２に開示されている。
【０００８】
この一方、真空蒸着法と化学的処理法とを併用した方法として、本願発明者によって提案された方法がある。これは、水溶性と非水溶性の蒸着物質を二元同時真空蒸着法で蒸着して混合薄膜を形成した後、この混合薄膜中の水溶性物質を純水で溶解除去して、基板上に非水溶性物質による多孔性薄膜を形成するようにしている。かかる多孔性薄膜の形成方法の詳細は、下記特許文献１に開示されている。
【０００９】
また、株式会社ニコンの北本達也は、基板上に二酸化ケイ素とフッ化物からなる混合薄膜を形成した後、フッ化水素ガスまたはフッ素ガスにて二酸化ケイ素のみを除去してフッ化物の多孔性薄膜を形成している。このフッ化物薄膜の製造方法は、下記特許文献２に開示されている。
【先行技術文献】
【特許文献】
【００１０】
【特許文献１】特許３９０５０３５号公報
【特許文献２】特開２００１−１１６０２号公報
【非特許文献】
【００１１】
【非特許文献１】D.Milam et al.,CLEO’84 Technical  Digest, THB 2 (1984)
【非特許文献２】Ian M. Thomas,Appl. Opt.,Vol.27,No.16, 3356―3358頁(1988)
【発明の概要】
【発明が解決しようとする課題】
【００１２】
しかし、上記した従来の薄膜の形成方法では以下に述べるような各種の問題点があった。
従来の真空蒸着法による光学薄膜は、蒸着物質によって屈折率が決まっているので、特性の優れた反射防止膜、高反射膜、偏光膜、フイルターなどの製作が非常に困難であった。さらに、基板と蒸着物質の熱膨張係数の違いにより、形成された光学薄膜に内部的な応力を生じ、これによって光学薄膜に亀裂が生じたり、光学薄膜が剥離したりする問題点があった。
【００１３】
そして、この真空蒸着法では、基板表面と蒸着した光学薄膜との境界部に局所的な吸収層が形成されるものの、この吸収層は高密度の光学薄膜に被覆されているため、超音波による洗浄やレーザー光照射によるレーザークリーニングで除去できず、そのまま残留している。この結果として、この光学薄膜に高出力レーザー光を照射した場合、高出力レーザー光の照射によってこの吸収層がプラズマ化して光学薄膜を破壊してしまうおそれがあった。
【００１４】
また、非常に広帯域の反射防止膜の製造には、高屈折率と低屈折率の２種類の蒸着物質を５〜９層程度積層する方法か、または膜厚がλ／４の単層膜の１／１００〜１／３００の厚さの２種類の物質を１００〜３００層積層する方法が用いられているが、これらの方法は製造コストが高価で実用的でない。
【００１５】
次に、ミラムらによるゾルゲル法で形成された多孔性シリカ薄膜およびトーマスによるゾルゲル法で形成された多孔性ＭｇＦ2薄膜や多孔性ＣａＦ2薄膜などは、所定の波長での反射率が０．５％以下であり、レーザー耐力も真空蒸着法による薄膜の２倍以上の耐力を有するが、表面が機械的に弱い。つまり、ゾルゲル法では、基板表面にコロイド粒子がファンデル・ワールス力で付着して多孔性薄膜を形成しているので、機械的な外力を加えると容易に剥離する。
【００１６】
本願発明者の提案による真空蒸着法と化学処理法とを併用して混合薄膜を形成してから多孔性薄膜を形成する方法は、純水で処理して多孔性にするので、この方法では真空中において多層膜を形成するのは極めて困難である。また、この方法は、薄膜の充填率を５０％程度まで大幅に下げることはできたが、充填率を自由に制御し、必要とされる充填率を達成することはできない。
【００１７】
前述の北本達也によるガスにより二酸化ケイ素を除去することによってフッ化物の多孔性薄膜を形成方法は、フッ化物の薄膜のみしか製造できず、二酸化ケイ素を完全に除去するのに長時間を要するので多層膜の形成には難点がある。
【００１８】
本発明は上記背景に鑑みてなされたもので、製作が容易かつ低コストであり、蒸着されたものが亀裂、剥離、破壊等しづらく、充填率を自由に制御し、特に非常に低い屈折率のものを製造できる薄膜の形成方法、この方法により製造された多孔性薄膜及び光学素子を提供することを目的とする。
【課題を解決するための手段】
【００１９】
本発明は、上記目的を達成するために、請求項１の薄膜の形成方法は、薄膜形成物質とプラスチックとからなる混合薄膜を基板面上に蒸着し、前記混合薄膜よりプラスチックのみを選択的に除去し、密度の低い多孔性薄膜を形成することを特徴とする。この際、請求項２によれば、前記除去が、１５０〜３５０℃の温度で混合薄膜を加熱するドライプロセスにて行われることを特徴とする。また、薄膜形成物質としては、酸化物、フッ化物、半導体、金属のうちの何れかの物質とされる。
【００２０】
これらのことから、屈折率を任意に制御した単層の多孔性薄膜を低コストで製作することができる。これにより、必要とされる任意の屈折率を得ることができ、また、多孔性薄膜の表面はオーバーコートをすることによって傷つきにくい硬度にすることもできる。さらに、薄膜を多孔性構造の多孔性薄膜としたため、内部に発生する応力が１／５〜１／１０程度に減少し、従来の薄膜で問題となっている薄膜の微細なクラック（クレージング）、或いは剥離などの問題が解決し、レーザー耐力も２倍程度の高さになった。これに伴い、光学薄膜である多孔性薄膜を蒸着した光学機器用光学素子や高出力レーザーを含むレーザー用の光学素子などの性能・特性を大幅に向上させることができる。
【００２１】
請求項２のようにドライプロセスを採用すれば、大量の純水を用いることなく真空中で多層膜を形成することができ、廃液処理の問題も生じない。請求項３のようにドライプロセス後、酸素プラズマでプラスチックを除去すれば、薄膜に影響を与えることなく、加熱処理において除去しきれなかったプラスチックを酸化除去することが可能となる。請求項４のように混合薄膜の蒸着を二元同時真空蒸着法により行うようにすれば、低屈折率蒸着物質である酸化物、フッ化物、半導体、金属を蒸着物質として選択することで、より屈折率の低い多孔性薄膜を得ることが可能となる。
【００２２】
請求項５のように、薄膜形成物質とプラスチックとの混合比を変えることにより、薄膜形成物質の充填率を操作し、任意の屈折率を有する薄膜を得ることができる。請求項６のように混合比を膜厚方向に変化させることで、混合薄膜の膜厚方向の密度分布を変えて屈折率の変化を生じさせれば、低屈折率蒸着物質である酸化物、フッ化物、半導体、金属の種類を変更することによって異なる屈折率勾配をもつ光学薄膜を再現性良く製作でき、これにより従来の真空蒸着法では製作できなかった紫外から赤外波長域までの広帯域にわたって小さな反射をする多孔性薄膜を製作することができる。
【００２３】
請求項８のように薄膜形成物質とプラスチックとが基板面上に蒸着され、この後にプラスチックのみが選択的に除去されて多孔質とされるようにすれば、低屈折率で高いレーザー耐力等の優れた性質を有しつつ、薄膜の亀裂及び剥離が防止される。このため、例えば、紫外域から可視域、特に赤外域での高出力レーザーを含むレーザーシステム用の光学素子、天文観測用の光学素子や光学機器用の光学素子として有効に利用できる。請求項９のように酸化物、フッ化物、半導体、金属のうちの何れかの物質による層を複数含むようにすれば、多孔性薄膜の層と既存の高屈折率蒸着物質による層を交互に重ねる多層膜とすることで、高反射ミラー、偏光子、バンドパスフイルターなどの光学素子に有効に利用することができる。
【００２４】
上記請求項１の薄膜の形成方法において、前記基板が、石英ガラス、硼珪クラウンガラス、リン酸塩ガラスを含む光学ガラス、蛍石、水晶、サファイヤの結晶、ＹＡＧ、Ａｌ2Ｏ3のレーザー用結晶、セラミックス、半導体、プラスチック、金属のいずれかよりなることを特徴とする。
【００２５】
上記請求項１の薄膜の形成方法において、酸化物として、ＳｉＯ2、Ａｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、Ｙ2Ｏ3、Ｌａ2Ｏ3、Ｎｄ2Ｏ3のいずれかが用いられ、フッ化として、ＭｇＦ2、ＡｌＦ3、ＢａＦ2、ＣａＦ2、ＧｄＦ3、Ｎａ5Ａｌ3Ｆ14、Ｎａ3ＡｌＦ6、ＰｂＦ2、ＬａＦ3、ＬｉＦ、ＮｄＦ3、ＮａＦ、ＹｂＦ3、ＹＦ3のいずれかが用いられ、半導体として、Ｇｅ、Ｓｉのいずれかが用いられ、金属として、Ａｌ、Ａｇ、Ａｕ、Ｐｔ、Ｗ、Ｍｏのいずれかが用いられることを特徴とする。
【００２６】
上記請求項１の薄膜の形成方法において、前記プラスチックとして、アクリル、ポリエチレン、ポリプロピレン、ポリカーボネート、ポリスチレン、ポリエチレンテレフタレート、ポリアミド、テフロン（登録商標）のいずれかが用いられることを特徴とする。
【発明の効果】
【００２７】
以上に説明したように、本発明によれば以下のような効果を奏することができる。
（１）酸化物、フッ化物、半導体、金属のうちの何れかの物質とプラスチックとの二元同時真空蒸着法で製作した混合薄膜から、加熱或いは加熱と酸素プラズマとによって、プラスチックを選択的に除去して多孔性薄膜を形成する方法を用いた。このことにより屈折率勾配を持つ多孔性薄膜を容易に形成でき、これによって従来の真空蒸着法では製作できなかった小さな屈折率を持つ薄膜が得られるようになった。
【００２８】
（２）本発明によれば、低屈折率蒸着物質である酸化物、及びフッ化物の種類を変えることによって、異なる屈折率勾配をもつ光学薄膜である多孔性薄膜を再現性良く製作できるようにもなった。これにより従来の真空蒸着法では製作できなかった紫外波長域から赤外波長域までの広帯域にわたって小さな反射をする光学薄膜を製作可能になった。
【００２９】
（３）本発明の多孔性薄膜は、屈折率勾配を持ち、既存の低屈折率蒸着物質よりも屈折率が非常に小さいので、この多孔性薄膜と既存の高屈折率蒸着物質との交互層で高反射ミラー、偏光子、バンドパスフイルターなどを製作した場合、薄膜の層数を３０％程度減らすことができる。
【００３０】
（４）光学薄膜を製作した際に膜内に発生する応力を、既存の蒸着物質で薄膜を製作した場合に比べて、本発明の多孔性薄膜は約１／１０以下にすることができるので、膜厚の厚い赤外波長域においても問題なく使用できる。
【００３１】
（５）強力なレーザー光による光学薄膜の損傷に関しては、光学薄膜内の吸収物質がレーザー光を吸収して光学薄膜内に急激な温度上昇を生じるのに伴い、圧力上昇して損傷が発生するが、本発明の多孔性薄膜では内部に存在する孔により圧力上昇を防止でき、レーザー損傷閾値を高くすることができる。
【図面の簡単な説明】
【００３２】
【図１】本実施の形態に係る蒸着用基板上に混合薄膜を蒸着した状態の説明図であって、（Ａ）は各層の厚さと屈折率の関係を示すグラフであり、（Ｂ）は各層の構成を示す断面図である。
【図２】本実施の形態に係る混合薄膜を多孔性薄膜にした状態の説明図であって、（Ａ）は各層の厚さと屈折率の関係を示すグラフであり、（Ｂ）は各層の構成を示す断面図である。
【図３】分光光度計により測定した結果とされる多孔性のＭｇＦ2薄膜の透過率と石英ガラスの透過率との比較を波長との関係で表したグラフを示す図である。
【図４】５層構造の反射鏡の反射率の特性曲線を波長との関係で表したグラフを示す図である。
【図５】５層構造の反射鏡の反射率の計算値と実験値の比較を波長との関係で表したグラフを示す図である。
【発明を実施するための形態】
【００３３】
以下、本発明に係る薄膜の形成方法、多孔性薄膜及び光学素子の実施の形態を各図面に基づき、詳細に説明する。
図１は、本実施の形態に係る蒸着用基板上に混合薄膜を蒸着した状態の説明図である。図１（Ａ）は各層の厚さと屈折率の関係を示すグラフであり、図１（Ｂ）は各層の構成を示す断面図である。
【００３４】
光学素子に用いられる蒸着用基板１の面上に、酸化物、フッ化物、半導体、金属とされる４種類のうちの何れかの物質とプラスチックとからなる２種類の物質を同時に、この蒸着用基板１の表面までプラスチックが浸入するように蒸着することで、図１（Ｂ）に示す混合薄膜２を形成する。ここに、３は空気層であり、この空気層３の屈折率は１．０とされ、ｎsは蒸着用基板１の屈折率であり、ｎ1は酸化物、フッ化物、半導体、金属の何れかの物質の屈折率である。
これら２種類の物質を同時に蒸着する際に、酸化物、フッ化物、半導体、金属のうちの何れかの物質とプラスチックとの混合比を変えて、蒸着用基板１上に蒸着された蒸着物質の状態を変化させることができる。
【００３５】
上記蒸着物質として、シリカ（ＳｉＯ2）などの酸化物、フッ化マグネシウム（ＭｇＦ2）などのフッ化物、Ｇｅなどの半導体、Ａｕなどの金属の内の何れかの物質が採用され、また、ポリエチレンなどのプラスチックが採用される。
ただし、これ以外でも同様に機能するものであれば良く、酸化物として、例えばＡｌ2Ｏ3、ＣｅＯ2、ＨｆＯ2、Ｔａ2Ｏ5、ＴｈＯ2、ＴｉＯ2、ＺｒＯ2、Ｓｃ2Ｏ3、Ｙ2Ｏ3、Ｌａ2Ｏ3、Ｎｄ2Ｏ3のいずれかを用いることができる。また、フッ化物として、例えばＡｌＦ3、ＢａＦ2、ＣａＦ2、ＧｄＦ3、Ｎａ5Ａｌ3Ｆ14、Ｎａ3ＡｌＦ6、ＰｂＦ2、ＬａＦ3、ＬｉＦ、ＮｄＦ3、ＮａＦ、ＹｂＦ3、ＹＦ3のいずれかを用いることができる。半導体として、例えばＳｉを用いることができる。金属として、例えばＡｌ、Ａｇ、Ｐｔ、Ｗ、Ｍｏのいずれかを用いることができる。なお、これら酸化物、フッ化物、半導体、金属が、本発明における薄膜形成物質とされている。また、プラスチックとして、例えばアクリル、ポリプロピレン、ポリカーボネート、ポリスチレン、ポリエチレンテレフタレート、ポリアミド、テフロン（登録商標）のいずれかを用いることができる。
【００３６】
蒸着用基板１として、主に石英ガラス、硼珪クラウンガラス（ＢＫ−７）、リン酸塩ガラスなどを含む各種の光学ガラス、蛍石（ＣａＦ2）、水晶（ＳｉＯ2）、サファイヤ（Ａｌ2Ｏ3）などの結晶、ＹＡＧやＡｌ2Ｏ3などのレーザー用結晶、セラミックス、半導体、プラスチック、金属などの基板を使用する。
【００３７】
また、混合薄膜２を形成するには、真空蒸着法、スパッタリング蒸着法、イオンプレーティング法、化学的蒸着法等の各種蒸着法、及びそれらの組み合わせによる方法を用いることができる。ここでプラスチックは、酸化物、フッ化物、半導体、金属等の蒸着物質の奥深くまで到達できるように蒸着装置及び蒸着方法に工夫することを注意すべきである。
【００３８】
次に、上記の蒸着法で蒸着された混合薄膜２を１５０〜３５０℃の温度で加熱するドライプロセスにてプラスチックを除去し、図２で示すように蒸着用基板１上に、酸化物、フッ化物、半導体、金属のうちの何れかの物質の多孔性薄膜４を形成するか、或いは加熱によるドライプロセスの後、酸素プラズマで混合薄膜２からプラスチックを除去して、多孔性薄膜４を形成する。
【００３９】
つまり、図１で示す混合薄膜２が図２で示す多孔性薄膜４となるが、混合薄膜２中のプラスチックが例えば上記したアクリルやポリエチレンなどの場合、真空中において約３００℃の温度で加熱することによって、これらのプラスチックを容易に除去できる。これにより、残余の蒸着物質である例えばＳｉＯ2やＭｇＦ2などにより、蒸着用基板１上に図２（Ａ）で示す屈折率勾配を有する薄膜である多孔性薄膜４が形成される。
【００４０】
具体的には、蒸着用基板１上に蒸着された蒸着物質の状態を変化させることで、所定の屈折率を有する多孔性薄膜４を容易に得ることができる。このため、屈折率制御をすべく混合薄膜２におけるプラスチックと他の蒸着物質との混合比を変えることで、このようにして形成されて屈折率勾配をもつ多孔性薄膜４における空気層３側寄りの屈折率ｎpの値及びこの屈折率勾配を自由に変えられる。このように屈折率制御された多孔性薄膜４における光学的膜厚は、多孔性薄膜４の各部分の屈折率と膜厚との積で与えられ、この光学的膜厚は指定された入射光の波長λの１／４、すなわちλ／４に設定されている。
【００４１】
例えば、多孔性薄膜４の屈折率を蒸着用基板１の屈折率より小さくすると、λ／４の奇数倍の光学的膜厚では指定された入射光に対して反射率が最小となる反射防止膜になる。このことで、深紫外域〜赤外域の波長の光に対して使用できる広帯域の反射防止膜が得られる。
【００４２】
さらに、上記した屈折率勾配を有する多孔性薄膜４は、従来技術の真空蒸着法で形成した薄膜に比べて反射率を大きく減らすことができる。因みに本実施の形態で形成された多孔性薄膜４の反射率は、以下に示す式で記述できる。まず、図１に示す蒸着用基板１上に混合薄膜２がλ／４の膜厚で蒸着されていた場合、垂直入射における反射率R1は、次の（３）式により与えられる。
【００４３】
【数１】
0006358914.tif 000002
【００４４】
また、蒸着物質とされる混合薄膜２を加熱して図２に示す多孔性薄膜４にしたときには屈折率勾配を有するが、この場合、垂直入射における反射率Rpは、次の（４）式により与えられる。尚、λは入射光の波長であり、ｄpは多孔性薄膜４の厚さであり、θは下記（５）式による。
【００４５】
【数２】
0006358914.tif 000003
【００４６】
次に、本発明に係る薄膜の形成方法を具体的に説明する。
直径４０mmの石英ガラス基板とされる蒸着用基板１を２００℃に加熱しつつ、２台の電子銃を用いた二元同時真空蒸着法によりアクリルとＭｇＦ2とからなる混合薄膜２をこの蒸着用基板１上に蒸着することで形成した。アクリルとＭｇＦ2の混合割合として、初めは１：３程度であるが最後は２：１となるように調整し、膜厚９６ｎｍの混合薄膜２を製作した。
具体的には、初めはアクリルが少なめであると共にＭｇＦ2が多めであるが、これらの量を単位時間当たり均一に変化させて、最後はアクリルの量を２に対してＭｇＦ2の量が１になるように配合量を変化させた。このことで混合薄膜２の表面側では、底面側に対してアクリルの量が多くされていることになる。
【００４７】
次に、こうして製作した混合薄膜２を３００℃の温度で１０分間加熱することによって、アクリルを混合薄膜２から選択的に除去し、多孔性のＭｇＦ2薄膜であって直線的に変化する屈折率勾配を有する多孔性薄膜４を得た。
石英ガラス基板の片面に多孔性のＭｇＦ2薄膜を多孔性薄膜４として形成した場合の透過率を特性曲線Ａで表し、薄膜を形成していない石英ガラス単体の透過率を特性曲線Ｂで表し、これらを比較しつつ図３に示している。つまり、図３の特性曲線Ｂで表す石英ガラスの透過率が最大で９４パーセント程度であるのに対して、特性曲線Ａで表す多孔性薄膜４の透過率は５００〜７００ｎｍ程度の波長範囲で９６パーセントを超えていて、多孔性薄膜４の透過率が明らかに高いことが理解できる。
【００４８】
これとは別に、従来の真空蒸着法による均質なＭｇＦ2による単層薄膜の屈折率は１．３８程度であり、この場合、蒸着用基板１に石英ガラスを使用すると１．８％の反射率となる。また、片面当りの石英ガラスの反射率は３．７％であるのに対して、上記のようにして得られた多孔性のＭｇＦ2薄膜による多孔性薄膜４では、反射率を０．２％まで小さくできた。
【００４９】
内部に発生する応力については、プラスチックとＭｇＦ2とから成る混合薄膜２の場合は４９５ｋｇｆ／ｃｍ2の引っ張り応力に対し、加熱をしてプラスチックを除去した多孔性のＭｇＦ2薄膜の場合は５０ｋｇｆ／ｃｍ2の引っ張り応力となり、約１／１０の応力となった。したがって、従来の薄膜で問題となっている薄膜の微細なクラック（クレージング）、或いは剥離などの問題が解決し、レーザー耐力も２倍程度の高さになった。
【００５０】
レーザー耐力に関しては、ＹＡＧレーザーの４倍高調波である波長２６６ｎｍでパルス幅5ｎｓに対して、真空蒸着法による均質なＭｇＦ2薄膜では５．９Ｊ／ｃｍ2となるが、多孔性のＭｇＦ2薄膜は７．２Ｊ／ｃｍ2となり、１．２倍も高くなった。また、機械的な強度については、膜厚が約５０ÅのＭｇＦ2をオーバーコートすることによってＭｇＦ2の蒸着膜とほぼ同じ値になった。
【００５１】
次に、本発明に係る薄膜の形成方法を用いて５層構造の反射鏡を製作した場合について説明する。
高屈折率蒸着物質にＡｌ2Ｏ3薄膜を用い低屈折率蒸着物質にＭｇＦ2薄膜を用いた５層構造の反射鏡を図４の特性曲線Ｄで表す。また、高屈折率蒸着物質にＡｌ2Ｏ3薄膜を用い低屈折率蒸着物質に多孔性のＭｇＦ2薄膜を用いた５層構造の反射鏡を図４の特性曲線Ｃで表す。
【００５２】
このようにそれぞれ５層構造の反射鏡を製作した場合の反射率の計算値の波長に沿った変化を図４のグラフに示す。図４のグラフよりＹＡＧレーザーの３倍高調波である３５５ｎｍの波長において、前者のＭｇＦ2薄膜を用いた場合は特性曲線Ｄより２２％の反射率に対して、後者の多孔性のＭｇＦ2薄膜を用いた場合は特性曲線Ｃより３２％の反射率となった。このことから、本発明の実施形態の多孔性薄膜である多孔性のＭｇＦ2薄膜を用いた場合が約１．５倍の高反射率となることが理解できる。
【００５３】
図５では、高屈折率蒸着物質にＡｌ2Ｏ3薄膜を用い、低屈折率蒸着物質に多孔性のＭｇＦ2薄膜を用いて、５層構造の反射鏡を製作した場合の計算値と実験値の比較を示す。この５層構造の反射鏡は、ＹＡＧレーザーの３倍高調波である波長が３５５ｎｍ用であるが、特性曲線Ｅで表す計算値と特性曲線Ｆで表す実験値とは殆んど同じ値となった。この結果から、低屈折率蒸着物質に多孔性薄膜４を用いた場合でも、従来の薄膜の計算法により多層膜の特性は予測できることが証明された。
【００５４】
以上より、本発明は、赤外波長域から深紫外波長域である１９０ｎｍから１０，６００ｎｍまでの波長範囲で用いられる光学薄膜の充填率を制御することによって、必要とされる任意の屈折率を得ることができ、これに伴い、これらの波長範囲の光学系機器に最適なものが製造できる。また、多孔性薄膜の表面に必要に応じてＭｇＦ2をオーバーコートをすることによって、多孔性薄膜を傷つきにくい硬度にすることもできる。
【００５５】
したがって、本発明は、薄膜の屈折制御による多孔性薄膜の製作に関するものであるが、本発明により、光学薄膜を蒸着した光学機器用の光学素子や高出力レーザーを含むレーザー用の光学素子などの性能・特性を大幅に向上させることができる。
【００５６】
以上、本発明に係る実施例を説明したが、本発明は上記実施例に限定されるものではなく、本発明の趣旨に基づいて種々の変形が可能であり、これらを本発明の範囲から排除するものではない。
【産業上の利用可能性】
【００５７】
本発明に係る薄膜の形成方法で得られた多孔性薄膜は、紫外域から可視域はもちろんのこと、特に赤外域での高出力レーザーを含むレーザーシステム用の光学素子、天文観測用の光学素子や光学機器用の光学素子、例えばデジタルカメラ、ビデオカメラ、液晶プロジェクター、絵画、ディスプレイ用の保護ガラスなどに最適である。
【符号の説明】
【００５８】
１    蒸着用基板（基板）
２    混合薄膜
３    空気層
４    多孔性薄膜
ｎs   蒸着用基板の屈折率
ｎ1   酸化物、フッ化物、半導体、金属の何れかの物質の屈折率
ｎp    多孔性薄膜の空気層側寄りの屈折率
【図１】
0006358914.tif 000004
【図２】
0006358914.tif 000005
【図３】
0006358914.tif 000006
【図４】
0006358914.tif 000007
【図５】
0006358914.tif 000008